白金含有スクラップを王水又は酸化性塩酸溶液に溶解した白金溶液から白金を回収する方法であって、白金溶液に対し60~100g/lの添加量で塩化アンモニウムを添加して、白金を塩化アンモニウム塩の沈殿として回収することを特徴とする白金の回収方法。前記白金溶液に塩化アンモニウムを添加して50~70°Cに保持することを特徴とする、請求項1に記載の白金の回収方法。本発明は、塩化アンモニウムの添加により白金溶液から白金を塩化アンモニウム塩として分離回収する際に、酸化還元電位の調整のような面倒な工程を付加することなく、簡単な方法で白金のロス率を下げ、高い回収率で白金を回収することが可能な白金の回収方法を提供することを目的とする。上記目的を達成するため、本発明が提供する白金の回収方法は、白金含有スクラップを王水又は酸化性塩酸溶液に溶解した白金溶液から白金を回収する方法であって、白金溶液に対し60~100g/lの添加量で塩化アンモニウムを添加して、白金を塩化アンモニウム塩の沈殿として回収することを特徴とするものである。本発明よれば、塩化アンモニウムを高濃度で添加する処理のみで、不純物を含有する白金溶液から白金を分離して回収するだけでなく、同時に白金回収後の溶液中に残留する白金量を最小限に抑え、白金のロス率を25以下と従来よりも大幅に低減させることができる。白金Ptを含有するスクラップを王水又は酸化性塩酸溶液に溶解し、その白金溶液に塩化アンモニウムNH4Clを添加することにより白金を塩化アンモニウム塩の沈殿として回収する際に、白金溶液に対する塩化アンモニウムの添加量を従来よりも約2倍以上に増やすことによって、白金のロス率沈殿をろ過した後の溶液中に残存する白金量を元液の白金溶液中の白金量で除し、100を乗じた値が大幅に低下することが分かった。具体的には、白金含有スクラップを王水に溶解した白金溶液に塩化アンモニウムを投入し、温度80°Cにて約1時間撹拌した後、生成した沈殿をろ過した。その際、白金溶液に対する塩化アンモニウム濃度を変化させ、ろ過後の溶液中に残存している白金量をICP分析装置により測定して、白金ロス率を求めた。得られた塩化アンモニウム濃度に対する白金ロス率の変化を図1に示す。この図1から、塩化アンモニウム濃度と白金ロス率とは相関があることが分かる。一般に、白金ロス率は低い方が好ましく、商業的な収率を考慮した場合、高くても25以下にすることが望まれる。しかしながら、従来方法の場合、例えば白金溶液の酸化還元電位を600mV以上に調整した後に塩化アンモニウムを添加する特許文献1の場合でも、白金ロス率は5程度に留まっていた。本発明では白金ロス率を上記従来値の半分の25以下とするため、図1から塩化アンモニウム濃度の下限を60g/lとする。塩化アンモニウム濃度の上限は、塩化アンモニウム濃度が高いほどロス率は小さくなるものの、100g/lを超えても白金ロス率はあまり低くならず、逆に塩化アンモニウムのコストが増え、沈殿回収後の廃液処理が困難になることを考慮すると、100g/lを塩化アンモニウム濃度の上限とすることが好ましい。また、白金ロス率は白金溶液の温度にも影響を受けることが分かった。具体的には、白金含有スクラップを王水に溶解した白金溶液に対し、塩化アンモニウムを45g/lの濃度となるように投入し、液温を50°Cから90°Cの間で10°Cずつ変化させて約1時間撹拌した後、それぞれ生成した沈殿をろ過した。ろ過後の溶液中に残存している白金量を上記と同様の方法で測定し、白金ロス率を求めた。得られた液温に対する白金ロス率の変化を図2に示す。この図2から、白金ロス率を低くするためには白金溶液の液温は低い方が好ましいこと、特に白金溶液の液温が80°Cを超えると白金ロス率が急激に高くなることが分かる。ただし、白金ロス率に与える白金溶液の液温の影響は、上記塩化アンモニウム濃度よりも小さい。本発明において白金ロス率を25以下とするには、白金溶液の液温を78°C以下とすることが好ましく、反応性やろ過性を考慮すると50~70°Cの液温が更に好ましい。尚、上記本発明の説明においては、白金スクラップを王水に溶解する場合を例に挙げたが、白金スクラップを塩酸/塩素溶液のような酸化性塩酸溶液に溶解した白金溶液、王水に溶解して脱硝した後、塩酸を添加して酸化性塩酸溶液とした白金溶液についても、上記と同様に適用することができる。[実施例1]白金スクラップを王水で溶解し、白金含有量455g/lの白金溶液を得た。この白金溶液100mlを撹拌しながら80°Cまで加熱し、液温が80°Cになったところで塩化アンモニウム90g白金溶液に対する濃度90g/lを添加し、液温80°Cを保持したまま約1時間撹拌を続けた。その後、液温が40°C以下になるまで冷却し、生成した沈殿をろ過して回収した。残ったろ液の白金濃度を分析し、白金ロス率を求めたところ027であった。[比較例1]塩化アンモニウムの添加量を40g白金溶液に対する濃度40g/lとした以外は、上記実施例1と同様にして沈殿を回収した。残ったろ液の白金濃度を分析し、白金ロス率を求めたところ36であった。[実施例2]白金スクラップを王水で溶解し、白金含有量087g/lの白金溶液を得た。この白金溶液100mlを撹拌しながら60°Cまで加熱し、液温が60°Cになったところで塩化アンモニウム60g白金溶液に対する濃度は60g/lを添加し、液温60°Cを保持したまま約1時間撹拌を続けた。その後、液温が40°C以下になるまで冷却し、生成した沈殿をろ過して回収した。残ったろ液の白金濃度を分析し、白金ロス率を求めたところ03であった。